(57)【要約】【課題】ＳｉＣＯＩ型複合基板の製造方法を提供する。【解決手段】本発明は、以下に示す段階を含むＳｉＣＯＩ型複合基板の製造方法に関する：  ＳｉＣ薄層（３）が転写されるＳｉＯ２層（２）を担持するＳｉまたはＳｉＣ支持体（１）を備える初期基板を供給する段階、および  ＳｉＣ薄層（３）上に、ＳｉＣ（４）をエピタキシャル成長させる段階ここでエピタキシャル成長は、それぞれ以下の温度で行う：  支持体（１）がＳｉＣからなる場合、転写された６Ｈまたは４Ｈポリタイプ薄層（３）上で６Ｈまたは４Ｈポリタイプエピタキシー（４）をそれぞれ得るためには、１４５０℃以上で、  支持体（１）がＳｉまたはＳｉＣからなる場合、転写された３Ｃポリタイプ薄層（３）上で３Ｃポリタイプエピタキシー（４）を得るためには、１３５０℃以上で、  支持体（１）がＳｉからなる場合、転写された６Ｈまたは４Ｈポリタイプ薄層（３）上で６Ｈまたは４Ｈポリタイプエピタキシー（４）をそれぞれ得るためには、１３５０℃以上。
2005537678.tif 000002
【特許請求の範囲】
【請求項１】
以下に示す段階を含むＳｉＣＯＩ型複合基板の製造方法：
ＳｉＣ薄層（３）が転写される（ｔｒａｎｓｆｅｒｒｅｄ）ためのＳｉＯ２層（２）を担持する、ＳｉまたはＳｉＣ支持体（１）を備える初期基板を供給する段階、および
ＳｉＣ薄層（３）上に、ＳｉＣ（４）をエピタキシャル成長させる段階
ここでエピタキシャル成長は、それぞれ以下の温度で行う：
支持体（１）がＳｉＣからなる場合、転写される６Ｈまたは４Ｈポリタイプ薄層（３）上で６Ｈまたは４Ｈポリタイプエピタキシー（４）をそれぞれ得るためには、１４５０℃以上で、
支持体（１）がＳｉまたはＳｉＣからなる場合、転写される３Ｃポリタイプ薄層（３）上で３Ｃポリタイプエピタキシー（４）を得るためには、１３５０℃以上で、
支持体（１）がＳｉからなる場合、転写される６Ｈまたは４Ｈポリタイプ薄層（３）上で６Ｈまたは４Ｈポリタイプエピタキシー（４）をそれぞれ得るためには、１３５０℃以上。
【請求項２】
エピタキシー成長段階の前に、転写されるＳｉＣ薄層（３）の表面品質を向上させるために初期基板を準備する段階を備えることを特徴とする請求項１に記載の方法。
【請求項３】
準備段階は、転写されるＳｉＣ薄層（３）の表面を、研磨、エッチング、および水素エッチングから選択される操作にかけることから成ることを特徴とする請求項２に記載の方法。
【請求項４】
複数のＳｉＣ層が、ＳｉＣ薄層上に連続的にエピタキシャル成長することを特徴とする請求項１に記載の方法。
【請求項５】
半導体装置を製造するための、請求項１〜４のいずれかに記載の製造方法により得られるＳｉＣＯＩ型複合基板の使用。
【請求項６】
請求項１〜４のいずれかに記載の製造方法により得られるＳｉＣＯＩ型複合基板上に製造される半導体装置。
【発明の詳細な説明】
【技術分野】
【０００１】
本発明は、複合基板のＳｉＣ層上で行うエピタキシー段階を含むＳｉＣＯＩ型複合基板の製造方法に関する。
【背景技術】
【０００２】
炭化シリコンまたはＳｉＣは、パワーエレクトロニクスに非常に好適な物理化学的および電子的特性を有する材料である。これらのパワー装置は縦モードで動作し、活性層は単結晶ＳｉＣ基板上のエピタキシャル成長層である。残念ながら、固体基板結晶成長は２０００℃以上の温度において昇華型の技術により行われており、例えばシリコン基板に匹敵するような品質、ウェハ径、およびコストを持つ基板を得ることはできない。
【０００３】
そのため、例えば低コストのベース基板（結晶品質またはシリコンの観点から言えば、品質の劣る多結晶ＳｉＣまたは単結晶ＳｉＣ）に堅固に固定した単結晶ＳｉＣ薄層から成る複合基板を製造することが、非常に興味をもたれている。
【発明の開示】
【発明が解決しようとする課題】
【０００４】
ショットキーダイオード、ＰＩＮダイオード、ＳｉＣ上のパワースイッチ等のパワー装置を作製するために、ＳｉＣ固体基板に必要な特性は、低電気抵抗、優れた熱伝導性、および前記基板上にエピタキシャル成長させた活性層が良好なエピタキシャル品質を持つことである。しかし、このような４インチサイズの基板を入手することは困難であり、また非常に高価なものである。
【０００５】
現在、パワー装置は基板および４Ｈまたは６Ｈポリタイプエピタキシャル成長膜を用いて作製されているが、そのような装置の作製に好適な特性を有する炭化シリコン立方ポリタイプは、固体基板として入手できない。
【０００６】
スマートカット（Ｓｍａｒｔ−Ｃｕｔ、登録商標）と呼ばれる技術で一般に得られる前記複合基板の製造により、転写される単結晶薄層と支持体間の結合障壁の選択および前記支持体の電気抵抗の選択が完全に自由に行えるようになった。米国特許第６３９１７９９号に該当するフランス特許第Ａ２７７４２１４号には、ＳＯＩ構造作製方法が開示されている。しかし、ＳｉＣの場合、これらの転写層は、前記層中において電気的活性を得るために、１μｍの程度、通常は０．５μｍの厚さを有する。
【０００７】
この種の複合基板上に装置を作製するには、パワー部品の電圧の強さに対して必要である、厚さに制限のない活性層を得るために、さらにエピタキシャル成長させることが必要である。
【０００８】
種々の技術により、ＳｉＣＯＩ構成（ＳｉＣ／酸化物／ベース）を作製することが可能である。
【０００９】
第１の解決法は、（ＳＩＭＯＸ法またはスマートカット法を用いて得られる）ＳＯＩ基板から始まり、表面シリコン層を部分的に変換した後、立方ＳｉＣをさらにエピタキシャル成長させることからなる。この場合、３Ｃポリタイプのみが得られる。さらに、Ｍ．Ｅｉｃｋｈｏｆｆらによる「ＳＯＩ基板上での３Ｃ−ＳｉＣエピタキシャル成長の選択析出（Ｓｅｌｅｃｔｉｖｅ  Ｄｅｐｏｓｉｔｉｏｎ  ｏｆ  ３Ｃ−ＳｉＣ  Ｅｐｉｔａｘｉａｌｌｙ  Ｇｒｏｗｎ  ｏｎ  ＳＯＩ  Ｓｕｂｓｔｒａｔｅｓ）」（Ｍａｔｅｒｉａｌｓ  Ｓｃｉｅｎｃｅ  Ｆｏｒｕｍ  Ｖｏｌｓ．３５３−３５６（２００１）１７５〜１７８ページ）、およびＧ．Ｆｅｒｒｏらによる「β−ＳＩＣ／ＳＩＭＯＸの構造特性におけるＳＩＭＯＸ欠陥の役割（Ｒｏｌｅ  ｏｆ  ＳＩＭＯＸ  ｄｅｆｅｃｔｓ  ｏｎ  ｔｈｅ  ｓｔｒｕｃｔｕｒａｌ  ｐｒｏｐｅｒｔｉｅｓ  ｏｆ  β−ＳＩＣ／ＳＩＭＯＸ）」（Ｍａｔｅｒｉａｌｓ  Ｓｃｉｅｎｃｅ  ａｎｄ  Ｅｎｇｉｎｅｅｒｉｎｇ  Ｂ６１−６２（１９９９）５８６〜５９２ページ）において報告されているように、酸化物層中にホールが生成される。これらの欠陥は表面ＳｉＣ層中のホールを消滅させることにより減少させることができることが観察された。また、良好な結果は得られなかったが、Ｓｉ３Ｎ４層を挿入することも提案された。これに関しては、Ｓ．Ｚａｐｐｅらによる「３Ｃ−ＳｉＣ／ＳＯＩシステムと中間窒化シリコン層の安定化（Ｓｔａｂｉｌｉｚａｔｉｏｎ  ｏｆ  ｔｈｅ  ３Ｃ−ＳｉＣ／ＳＯＩ  ｓｙｓｔｅｍ  ａｎ  ｉｎｔｅｒｍｅｄｉａｔｅ  ｓｉｌｉｃｏｎ  ｎｉｔｒｉｄｅ  ｌａｙｅｒ）」（Ｍａｔｅｒｉａｌｓ  Ｓｃｉｅｎｃｅ  ａｎｄ  Ｅｎｇｉｎｅｅｒｉｎｇ  Ｂ６１−６２（１９９９）５２２〜５２５ページ）を参照することができる。立方ポリタイプは、１３５０℃程度の温度においてエピタキシャル成長するが、約１２５０℃から酸化崩壊限界までの温度範囲における方法を開発する動向にある。
【００１０】
第２の解決法は、電気的な絶縁基板上にＳｉＣ材料構成を作製することからなる。例えば、これは、ＳｉＣ／酸化物／Ｓｉ構成から成る。この構成は、スマートカット法を用いて作製される。これにより、転写薄膜として、６Ｈ，４Ｈおよび３Ｃ−ＳｉＣを得ることが可能になる。しかし、前述のように、またマイクロエレクトロニクス産業における標準として用いる装置、特にイオンインプランテーション装置という観点から、電気的に転写される活性ＳｉＣ膜の最大厚さは１μｍ程度である。
【００１１】
電子装置を作製するために、異なるドーピングレベルを厳密に制御したより厚いＳｉＣ薄膜を用いる必要がよくある。このため、ＳｉＣ固体基板の場合と同じようなエピタキシャル成長段階を適用する必要性が発生する。しかし、そのような複合基板上にさらにエピタキシャル成長させることは、主に２つの理由から問題が起きる。
【００１２】
まず第１に、シリコン支持体が存在するので、シリコンが溶解しないように、エピタキシャル温度は最大で１４１３℃ほどに制限される。しかし、より良好な６Ｈおよび４Ｈポリタイプ（１４５０℃においてより良好な結果を得ることが可能になる）得るためには、この温度では十分でない。非常に軽微な表面欠陥として立方ＳｉＣ介在物が、層中に観察される。さらに、ＳｉＣ層での意図的ではないドーピングが低温で増加する。
【００１３】
また、酸化物が存在するために、擬基板が、炭化シリコンについて必要なエピタキシャル温度に耐えることができない。実際、従来のエピタキシャル温度すなわち１４５０℃以上の温度において、エピタキシャル成長で用いられる環境である水素雰囲気中で、酸化物は著しい腐食を受ける。これは、Ｃｈａｃｋｏ  Ｊａｃｏｂらによる「ヘキサクロロジシランとプロパンを用いるパターン化したシリコン基板上の炭化シリコンの選択的エピタキシャル成長（Ｓｅｌｅｃｔｉｖｅ  Ｅｐｉｔａｘｉａｌ  Ｇｒｏｗｔｈ  ｏｆ  Ｓｉｌｉｃｏｎ  Ｃａｒｂｉｄｅ  ｏｎ  Ｐａｔｔｅｒｎｅｄ  Ｓｉｌｉｃｏｎ  Ｓｕｂｓｔｒａｔｅｓ  ｕｓｉｎｇ  Ｈｅｘａｃｈｌｏｒｏｄｉｓｉｌａｎｅ  ａｎｄ  Ｐｒｏｐａｎｅ）」（Ｍａｔｅｒｉａｌｓ  Ｓｃｉｅｎｃｅ  Ｆｏｒｕｍ  Ｖｏｌｓ．３３８−３４２（２０００）２４９〜２５２ページ）により確認されている。しかし、水素雰囲気を用いなくても、真空中において酸化物は１２００℃から蒸発する。結合層としての酸化シリコンを窒化シリコンで置き換えることが想定されるが、非常に多くの応用について、電気的な観点から、埋め込み酸化シリコン層を有することは非常に重要である。
【００１４】
第３の解決法は、高温に耐える電気的な絶縁基板上にＳｉＣ材料構成を作製することから成る。これにより、多結晶ＳｉＣまたは単結晶ＳｉＣ支持体、あるいは高温に耐える別の材料の支持体上に、ＳｉＣＯＩ基板を作製することが可能である。これは、前述のものと同じ構成からなり、支持体のシリコンは例えば多結晶ＳｉＣにより置き換えられる。これにより、溶融シリコンの問題を解決することが可能になる。しかし、酸化崩壊の問題は残る。このような構成はスマートカット法により得られる。薄層中のＳｉＣは、所望のポリタイプである。
【００１５】
ＳｉＣＯＩ基板上の６Ｈまたは４ＨポリタイプＳｉＣエピタキシャル成長の研究に関して、それに該当する技術文献は見当たらない。これは、１３５０℃までの温度については、６Ｈおよび４ＨポリタイプＳｉＣエピタキシャル成長の品質が劣ること（シリコン支持プレートを有するＳｉＣＯＩ上のエピタキシャル成長の場合）が知られているという事実によるものである。さらに、１４００℃を超えると、酸化物は崩壊する、すなわち破壊または再結晶する。
【課題を解決するための手段】
【００１６】
しかし、本発明の発明者らは、これらすべての異なる種類の材料についてエピタキシーを行い、予想外の満足のいく結果がいくつか得られた。
【００１７】
酸化シリコン層およびＳｉＣ薄層を連続的に担持するＳｉＣ支持体から形成されるＳｉＣＯＩ基板上でエピタキシーを行う場合、高温（１４１０℃〜１６００℃）において酸化物は劣化しないので、固体ＳｉＣ上のエピタキシーと同等の高品質なエピタキシーを作製することが可能となる。
【００１８】
発明者らは、支持体がシリコンで構成されたＳｉＣＯＩ基板上で、６Ｈおよび４ＨポリタイプＳｉＣエピタキシーも行った。期待のもてる結果が得られた。
【００１９】
従って、本発明は次の段階を含むＳｉＣＯＩ型複合基板の製造方法に関するものである。すなわち、
ＳｉＣ薄層（３）が転写される（ｔｒａｎｓｆｅｒｒｅｄ）ためのＳｉＯ２層（２）を担持する、ＳｉまたはＳｉＣ支持体（１）を備える初期基板を供給する段階、および
ＳｉＣ薄層（３）上に、ＳｉＣ（４）をエピタキシャル成長させる段階
ここでエピタキシャル成長は、それぞれ以下の温度で行う：
支持体（１）がＳｉＣからなる場合、転写される６Ｈまたは４Ｈポリタイプ薄層（３）上で６Ｈまたは４Ｈポリタイプエピタキシー（４）をそれぞれ得るためには、１４５０℃以上で、
支持体（１）がＳｉまたはＳｉＣからなる場合、転写される３Ｃポリタイプ薄層（３）上で３Ｃポリタイプエピタキシー（４）を得るためには、１３５０℃以上で、
支持体（１）がＳｉからなる場合、転写される６Ｈまたは４Ｈポリタイプ薄層（３）上で６Ｈまたは４Ｈポリタイプエピタキシー（４）をそれぞれ得るためには、１３５０℃以上。
【発明を実施するための最良の形態】
【００２０】
エピタキシャル成長段階の前に、転写されるＳｉＣ薄層の表面品質を向上させるために初期基板を準備する段階を備えてもよい。この準備段階は、転写されるＳｉＣ薄層の表面を、研磨、エッチングおよび水素エッチングから選択される操作にかけることから成ってもよい。
【００２１】
複数のＳｉＣ層を、ＳｉＣ薄層上に連続的にエピタキシャル成長させてもよい。
【００２２】
本発明は、半導体装置を作製するために上記の製造方法により得られるＳｉＣＯＩ型複合基板を用いることにも関する。
【００２３】
本発明は、上記の製造方法により得られるＳｉＣＯＩ型複合基板上に作製される半導体装置にも関する。
【００２４】
非制限的な例としての添付図面に付随する次の説明を読むことにより、本発明をより明確に理解し、かつその他の利点および特徴が明らかになるであろう。
【００２５】
ＳｉＣエピタキシャル成長物は、図１に示すようなＳｉＣＯＩ基板で作製され、酸化シリコン２およびＳｉＣ薄層３を連続的に担持する支持体１から構成された。薄層３は転写層である。転写はスマートカット技術により得てもよい。
【００２６】
ＳｉＣ支持体１がＳｉＣである場合、１４５０℃〜１５５０℃の温度範囲において、６Ｈおよび４ＨポリタイプＳｉＣエピタキシャル成長をそれぞれ６Ｈおよび４Ｈポリタイプ薄層３上で行った。また、１３５０℃以上の温度範囲において、３ＣポリタイプＳｉＣエピタキシャル成長を３Ｃポリタイプ薄層３上で行った。これらのエピタキシャル成長させた層を、図１中の符号４で示す。
【００２７】
エピタキシャル成長中の圧力は、大気圧または真空であった。使用したガスは、３〜２００ｌ／ｍｉｎの流量範囲の水素Ｈ２、４〜２０００ｓｃｃｍの流量範囲のシランＳｉＨ４、および４〜２０００ｓｃｃｍの流量範囲のプロパンＣ３Ｈ８であった。ＳｉＣ層にドープするために用いたドープ剤は、２〜２０００ｓｃｃｍの流量範囲の窒素であった。エピタキシャル成長は、ＣＶＤ技術により行った。
【００２８】
エピタキシャル成長の前に、表面品質を向上させるために、薄層３を研磨またはエッチングにより処理してもよい。薄層３表面のｉｎ ｓｉｔｕ水素エッチングを行ってもよい。
【００２９】
得られたエピタキシャル成長物の品質およびドーピングレベルは、固体基板を用いて得られるものと同等であった。
【００３０】
それぞれ対応するポリタイプおよびシリコン支持体に相当するＳｉＣ薄層を有するＳｉＣＯＩ基板上で、６Ｈおよび４ＨポリタイプＳｉＣエピタキシャル成長も行った。
【００３１】
表面の配向減少が８°である転写された４ＨポリタイプＳｉＣ薄層において、１４００℃で、予想外に良好な品質のエピタキシャル成長が得られた。
【００３２】
６ＨポリタイプＳｉＣ薄層の場合、立方体形の介在物が観察された。薄層に用いる材料の表面での配向減少が原因と思われる。この配向減少は、約３．５°である。８°配向減少させた６ＨＳｉＣ薄層は、上記４ＨＳｉＣ薄層と同様の結果を与えることが明らかになった。
【００３３】
ＳｉＣ支持体１、酸化シリコン層２および３ＣＳｉＣ薄層から構成される初期複合基板を用いて、１４１３℃以上の温度で、３ＣＳｉＣをエピタキシャル成長させてもよい。シリコン支持体よりもむしろＳｉＣ支持体を用いると、より高温でのエピタキシャル成長が可能になる。
【００３４】
本発明の方法に関しては、固体基板上でのエピタキシャル工程の利点がそのまま保持される。すなわち、
・活性層のエピタキシャル品質は、固体基板のエピタキシャル品質と同等であり、
・電子部品の構成、支持体プレートの選択あるいはベースのドーピングに応じた導電状態において、オーム接点に対して低抵抗であり
・（電子部品の構成に応じて）熱伝導特性が良好である。
【００３５】
更なる利点も得られる。すなわち、
・エピタキシャル成長によりｎ＋導電支持体が作製され基板よりも高いドーピングレベルが達成されるので、低電気抵抗であり、
・シリコン製造ラインと互換性のある直径４インチ以上のベースプレートを使用することが可能である。
【００３６】
これらのタイプのエピタキシャル成長の実現可能性を実証することにより、種々の応用を想定することが可能になる。実際、これらの可能性の実証により、酸化物上のＳｉＣの厚さを制御して制限なしに増加させることが出来る。これは、厚さが約１μｍに制限される転写されたＳｉＣ膜からなる構成とは異なるものである。再エピタキシャル成長は、異なるドーピング層を構成する技術も可能にする。これは、ＳｉＣＯＩ単独の場合とは明らかに異なる。
【実施例】
【００３７】
いくつかの応用を、例として説明する。
【００３８】
エピタキシャル成長させた層は、転写された支持体に関係なく、ＳｉＣおよび絶縁基板（ＳｉＣＯＩ）上に擬縦モード装置を作製することを可能にする。
【００３９】
図２は、本発明による方法を適用して製造したショットキーダイオードの断面図である。初期ＳｉＣＯＩ基板は、酸化シリコン層１０２および追加されたもしくは転写されたＳｉＣ薄層１０３を連続的に担持するＳｉもしくはＳｉＣ支持体１０１から成る。２つの連続するＳｉＣ層をエピタキシャル成長させて、ｎ＋ドープした第１のエピタキシャル成長層１０４とｎ−ドープした第２のエピタキシャル成長層１１４を得た。リソグラフィー技術により、図２に示す構造、エピタキシャル成長層１１４上のショットキー接点１０５、およびエピタキシャル成長層１０４上のオーム接点１０６を得ることができる。エッチング１０７により、得られた構造を絶縁することができる。
【００４０】
活性層１１４の下にエピタキシャル成長させて強くドープしたバッファ層１０４上のフロント接点は、従来技術による装置上のリア接点に置き換わる。エピタキシャル成長させた層は、商業的に入手可能な基板よりも高いドーピングレベルを有するので、これは別の利点となる。
【００４１】
図３は、本発明による方法を適用して製造したＰＩＮ型双極性ダイオードの断面図である。初期ＳｉＣＯＩ基板は、酸化シリコン層２０２および追加もしくは転写されたＳｉＣ薄層２０３を連続的に担持する、ＳｉまたはＳｉＣ支持体２０１を備える。３つの連続するＳｉＣ層をエピタキシャル成長させて、ｎ＋ドープした第１のエピタキシャル成長層２０４、ｎ−ドープした第２のエピタキシャル成長層２１４、およびｐドープした第３のエピタキシャル成長層２２４を得た。リソグラフィー技術により、図３に示す構造、エピタキシャル成長層２２４上のオーム接点２０５、エピタキシャル成長層２０４上のオーム接点２０６を得ることができる。
【００４２】
図４は、本発明による方法を適用して製造したＭＥＳＦＥＴトランジスタの断面図である。初期ＳｉＣＯＩ基板は、酸化シリコン層３０２および追加もしくは転写されたＳｉＣ薄層３０３を連続的に担持するＳｉまたはＳｉＣ支持体３０１を備える。２つの連続するＳｉＣ層をエピタキシャル成長させて、ｐ−ドープした第１のエピタキシャル成長層３０４または半絶縁バッファ層と、ｎ−ドープした第２のエピタキシャル成長層３１４を得た。第２のエピタキシャル成長層の２つの表面領域３０５と３０６は、インプランテーションによりｎ＋ドープされた。オーム接点３０７と３０８が、表面領域３０５と３０６上にそれぞれ形成された。ショットキー接点３０９が、表面領域３０５と３０６の間で、かつ第２のエピタキシャル成長層３１４上に形成された。
【００４３】
図５は、本発明による方法を適用して製造したＭＯＳＦＥＴトランジスタの断面図である。初期ＳｉＣＯＩ基板は、酸化シリコン層４０２および追加されたまたは転写されたＳｉＣ薄層４０３を連続的に担持するＳｉまたはＳｉＣ支持体４０１を備える。ＳｉＣ層をエピタキシャル成長させて、ｐドープしたエピタキシャル成長層４０４を得た。エピタキシャル成長層の２つの表面領域４０５と４０６は、インプランテーションによりｎ＋ドープされた。オーム接点４０７と４０８が、表面領域４０５と４０６上にそれぞれ形成された。オーム接点４０７と４０８の間に、酸化シリコン層４１０が表面領域４０５と４０６に重なるように形成された。最後に、例えばポリシリコンで形成されるゲート４０９がゲート酸化物層１０上に形成された。
【産業上の利用可能性】
【００４４】
より一般的に、本発明は、材料的には絶縁型の基板上でスマートカットタイプの転写により得られる活性層が満足のいく厚さあるいは電気的品質でないようなあらゆる装置に適用される。
【００４５】
この種の支持体のエピタキシャル成長を実証することにより、（問題のエピタキシャル温度に耐える支持プレートを有する）転写されたＳｉＣ構成を用いることから、すべての高成長速度エピタキシャル技術についての種成長として転写されたＳｉＣ構成を用いた固体基板を作製することが判断できる。
【００４６】
シリコン以外の支持体上で単結晶３ＣＳｉＣエピタキシャル成長を実証することにより、この特別なポリタイプに対する高パワー用および超高周波での応用にこの材料を用いることが想定できる。
【図面の簡単な説明】
【００４７】
【図１】本発明によるＳｉＣＯＩ基板の断面図であり、薄いＳｉＣ層がＳｉＣエピタキシーを受けている。
【図２】本発明による方法を適用して製造したショットキーダイオードの断面図である。
【図３】本発明による方法を適用して製造したＰＩＮ型双極性ダイオードの断面図である。
【図４】本発明による方法を適用して製造したＭＥＳＦＥＴトランジスタの断面図である。
【図５】本発明による方法を適用して製造したＭＯＳＦＥＴトランジスタの断面図である。
【図１】
2005537678.tif 000003
【図２】
2005537678.tif 000004
【図３】
2005537678.tif 000005
【図４】
2005537678.tif 000006
【図５】
2005537678.tif 000007
【国際調査報告】
2005537678.tif 000008
2005537678.tif 000009
2005537678.tif 000010
2005537678.tif 000011
2005537678.tif 000012
2005537678.tif 000013